(57)【要約】【課題】液組成物中のフッ素系化合物の含有量を少なくしても基材表面に沿って移動すると基材表面に防油性の塗膜が形成されて基材表面を撥油性にして油汚れ防止に役立つ。【解決手段】式（１）に示すフッ素系化合物の親水撥油剤と、ポリアクリル酸の造膜剤と、溶媒とを含む液組成物をシート母材に含浸したウエットシートである。溶媒が炭素数１〜３の範囲の少なくとも１種のアルコール及び水である。質量比で、フッ素系化合物：ポリアクリル酸：アルコール：水＝（０．００１〜０．１）：（０．１〜４）：（２５〜５５）：（４０〜７５）である。シート母材が３０〜１００ｇ／ｍ2の目付と１〜２５０ｃｍ3／ｃｍ2／ｓｅｃの通気度を有する不織布からなり、不織布の単位面積当り液組成物中のフッ素系化合物を０．０１〜５０ｍｇ／ｍ2の割合で含み、水分平衡状態の不織布に対して水分又は水とアルコールを併せた液分を１〜５０ｇ／ｍ2の割合で含む。【化１】2020146132.tif 000031【選択図】なし【特許請求の範囲】
【請求項１】
液組成物をシート母材に含浸したウエットシートにおいて、
前記液組成物が、親水撥油剤と、造膜剤と、溶媒とを含み、
前記親水撥油剤が、下記式（１）又は式（２）で表されるフッ素系化合物であり、前記造膜剤がポリアクリル酸であり、かつ前記溶媒が炭素数１〜３の範囲にある１種又は２種以上のアルコール及び水であり、
前記フッ素系化合物と前記ポリアクリル酸と前記アルコールと前記水との質量比が、フッ素系化合物：ポリアクリル酸：アルコール：水＝（０．００１〜０．１）：（０．１〜４）：（２５〜５５）：（４０〜７５）であり、
前記シート母材が３０〜１００ｇ／ｍ2の目付と１〜２５０ｃｍ3／ｃｍ2／ｓｅｃの通気度を有する不織布からなり、前記不織布の単位面積当り前記液組成物中のフッ素系化合物を０．０１〜５０ｍｇ／ｍ2の割合で含み、水分平衡状態の前記不織布に対して水分又は水とアルコールを併せた液分を１〜５０ｇ／ｍ2の割合で含有することを特徴とするウエットシート。
【化１】
2020146132.tif 000029
【化２】
2020146132.tif 000030
上記式（１）及び式（２）中、ｐ、ｑ及びｒは、それぞれ同一又は互いに異なる１〜６の整数であって、直鎖状又は分岐状であってもよい。また上記式（１）及び式（２）中、Ｘは、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。また上記式（１）及び式（２）中、Ｙは、ベタイン構造である親水基である。
【請求項２】
前記不織布がポリプロピレン（ＰＰ）繊維、ポリエチレンテレフタレート（ＰＥＴ）繊維、ナイロン繊維、レーヨン繊維、パルプ繊維及びガラス繊維からなる群より選ばれた１種又は２種以上を混合した繊維からなり、前記不織布が複数枚積層されてなる請求項１記載のウエットシート。
【請求項３】
請求項１又は２記載のウエットシートを基材表面に沿って移動して前記基材表面に前記液組成物を塗布し、前記塗布した液組成物を乾燥することにより、前記基材表面に防油性の塗膜を形成する防油性塗膜の形成方法。
【発明の詳細な説明】
【技術分野】
【０００１】
本発明は、液組成物中のフッ素系化合物の含有量を少なくしても、基材表面に沿って移動すると、基材表面に防油性の塗膜が形成されて、基材表面を撥油性にして、油汚れ防止に役立つウエットシート及びこのウエットシートを用いた防油性塗膜の形成方法に関する。
【背景技術】
【０００２】
従来、この種のウエットシートとして、本出願人は、下記の一般式（２４）で示される含窒素フッ素系化合物を０．１〜１０質量％、炭素数が１〜４である１種又は２種以上のアルコールを４．９〜８０質量％、水を９５〜１０質量％含有する液組成物をシート母材に含浸したウエットシートを提案した（特許文献１（請求項１、請求項２）参照。）。このシート母材は、３０〜１００ｇ／ｍ2の目付と１〜２００ｃｍ3／ｃｍ2／ｓｅｃの通気度を有する不織布からなり、不織布の単位面積当り液組成物中の含窒素系フッ素系化合物を０．１〜５．０ｇ／ｍ2の割合で含み、水分平衡状態の不織布１００質量％に対して水分又は水とアルコールを併せた液分を１．０〜５０ｇ／ｍ2の割合で含有する。
【０００３】
【化２４】
2020146132.tif 000002
【０００４】
上記式（２４）中、Ｒｆ1、Ｒｆ2は、それぞれ同一又は互いに異なる、炭素数１〜６であって直鎖状又は分岐状のペルフルオロアルキル基である。また、Ｒｆ3は、炭素数１〜６であって、直鎖状又は分岐状のペルフルオロアルキレン基である。また、Ｚは、ノニオン型、カチオン型、アニオン型及び両性型からなる群から選択されるいずれか１つの親水性賦与基である。
【先行技術文献】
【特許文献】
【０００５】
【特許文献１】特開２０１８−１９７３２２号公報
【発明の概要】
【発明が解決しようとする課題】
【０００６】
しかしながら、特許文献１に示されるウエットシートに含侵する液組成物は、造膜剤を含まず、式（２４）で示される構造を持つ含窒素フッ素系化合物と溶媒のみであった。そのため、液組成物にフッ素系化合物を比較的多く含有させないと、親水性と撥油性の特性が発現した膜にならない課題があった。また液組成物中でのフッ素系化合物の含有量を減らそうとして、式（２４）で示される構造を持つ含窒素フッ素系化合物と造膜剤とを組み合わせた場合、形成された膜に虹色の干渉縞が生じるため、良好な外観の膜が得にくい課題があった。そこで、この含窒素フッ素系化合物の代わりに新たなフッ素系化合物を用いてこの含有量を減らした液組成物により、良好な成膜性が得られるウエットシートが求められていた。
【０００７】
本発明の目的は、液組成物中のフッ素系化合物の含有量を少なくしても、基材表面に沿って移動すると、基材表面に防油性の塗膜が形成されて、基材表面を撥油性にして、油汚れ防止に役立つウエットシート及びこのウエットシートを用いた防油性塗膜の形成方法を提供することにある。
【課題を解決するための手段】
【０００８】
本発明の第１の観点は、液組成物をシート母材に含浸したウエットシートにおいて、前記液組成物が、親水撥油剤と、造膜剤と、溶媒とを含み、前記親水撥油剤が、下記式（１）又は式（２）で表されるフッ素系化合物であり、前記造膜剤がポリアクリル酸であり、かつ前記溶媒が炭素数１〜３の範囲にある１種又は２種以上のアルコール及び水であり、前記フッ素系化合物と前記ポリアクリル酸と前記アルコールと前記水との質量比が、フッ素系化合物：ポリアクリル酸：アルコール：水＝（０．００１〜０．１）：（０．１〜４）：（２５〜５５）：（４０〜７５）であり、前記シート母材が３０〜１００ｇ／ｍ2の目付と１〜２５０ｃｍ3／ｃｍ2／ｓｅｃの通気度を有する不織布からなり、前記不織布の単位面積当り前記液組成物中のフッ素系化合物を０．０１〜５０ｍｇ／ｍ2の割合で含み、水分平衡状態の前記不織布に対して水分又は水とアルコールを併せた液分を１〜５０ｇ／ｍ2の割合で含有することを特徴とするウエットシートである。
【０００９】
【化１】
2020146132.tif 000003
【００１０】
【化２】
2020146132.tif 000004
【００１１】
上記式（１）及び式（２）中、ｐ、ｑ及びｒは、それぞれ同一又は互いに異なる１〜６の整数であって、直鎖状又は分岐状であってもよい。また上記式（１）及び式（２）中、Ｘは、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。また上記式（１）及び式（２）中、Ｙは、ベタイン構造である親水基である。
【００１２】
本発明の第２の観点は、第１の観点に基づく発明であって、前記不織布がポリプロピレン（ＰＰ）繊維、ポリエチレンテレフタレート（ＰＥＴ）繊維、ナイロン繊維、レーヨン繊維、パルプ繊維及びガラス繊維からなる群より選ばれた１種又は２種以上を混合した繊維からなり、前記不織布が複数枚積層されてなるウエットシートである。
【００１３】
本発明の第３の観点は、第１の観点又は第２の観点に基づくウエットシートで基材表面に沿って移動して前記基材表面に前記液組成物を塗布し、前記塗布した液組成物を乾燥することにより、前記基材表面に防油性の塗膜を形成する防油性塗膜の形成方法である。
【発明の効果】
【００１４】
本発明の第１の観点のウエットシートでは、シート母材に含浸される液組成物中に、親水撥油剤であるフッ素系化合物と造膜剤であるポリアクリル酸と溶媒であるアルコール及び水とが、（０．００１〜０．１）：（０．１〜４）：（２５〜５５）：（４０〜７５）の質量比で含まれる。上記式（１）又は式（２）で示されるフッ素系化合物は、親水性でありながら、液組成物を含浸したウエットシートを基材表面に沿って移動した後に形成される基材表面の塗膜に防油性を付与する。また塗膜の外観を良好にする。造膜剤はフッ素系化合物の含有量を減らしても良好で均一な膜を形成し得る。炭素数１〜３のアルコールは、フッ素系化合物を溶解して水溶性にする。水は、フッ素系化合物のアルコール溶液を希釈し、液組成物を含浸したウエットシートで基材表面に沿って移動したときにアルコールに起因する塗膜の速乾性を抑制し、フッ素系化合物液の基材表面への濡れ性を良好にする。
【００１５】
特に上記式（１）又は式（２）で示されるフッ素系化合物は、特許文献１に示されるペルフルオロアミン構造のフッ素含有官能基成分を含む含窒素フッ素系化合物と異なり、フッ素含有官能基成分に窒素を含有しないペルフルオロエーテル構造のフッ素含有官能基成分を含むフッ素系化合物である。このフッ素系化合物を用いた場合、ペルフルオロアミン構造のように窒素原子を中心にペルフルオロ基が動きにくい構造であるのに対し、エーテル構造であって、酸素原子を中心にペルフルオロ基が動きやすい構造であるため、このフッ素系化合物を含む液組成物を含浸したウエットシートを基材表面に沿って移動すると、僅かなポリアクリル酸の量を含有した液組成物でも、その成膜性を良好にする。そして塗膜にたとえ油が付着しても、塗膜を構成するフッ素系化合物は親水性であるため、水となじみ易く、水を含ませた布等で払拭すると、油が付着した塗膜を簡単に除去することができる。
【００１６】
本発明の第１の観点のウエットシートは、シート母材の不織布が所定の目付を有するため、不織布が分厚くなり過ぎず、その取扱いを容易にする。またウエットシートで基材表面に沿って移動したときに、ウエットシートに破れ等を生じさせずに一定の強度を具備する。またシート母材の不織布が所定の通気度を有するため、不織布に液組成物を接触させると液組成物が不織布内部に確実に浸透する。水分又は水とアルコールを併せた液分を不織布に所定量含有させることにより、重力で或いはウエットシートを握ったときに液組成物が不織布から滴り落ちることがなく、ウエットシートを基材表面に沿って移動したときに基材表面に液組成物を均一な厚さで塗工できる。また不織布に保有された液組成物中には、各成分が所定の割合で含まれているため、液組成物は基材表面に濡れ性良く広がり、形成された塗膜は防油性を発揮する。
【００１７】
本発明の第２の観点のウエットシートでは、不織布がポリプロピレン（ＰＰ）繊維、ポリエチレンテレフタレート（ＰＥＴ）繊維、ナイロン繊維、レーヨン繊維、パルプ繊維及びガラス繊維からなる群より選ばれた１種又は２種以上を混合した繊維から構成されるため、保液性が良く、また基材表面に円滑に液組成物を塗布することができる。また不織布を積層体にすれば、液組成物の保液性がより高まり、広い面積を塗布しても、不織布の損傷が少なく耐久性に優れる。
【００１８】
本発明の第３の観点の防油性の塗膜の形成方法では、上記ウエットシートで基材表面に沿って移動して基材表面に液組成物を塗布し、この塗布した液組成物を乾燥することにより、この塗膜が防油性を発揮し、基材表面の油汚れ防止に役立つ効果がある。
【発明を実施するための形態】
【００１９】
次に本発明を実施するための形態を説明する。
【００２０】
〔シート母材に含浸される液組成物〕
本実施形態のシート母材に含浸される液組成物（以下、単に液組成物という。）は、上記式（１）又は式（２）に示されるフッ素系化合物、ポリアクリル酸、炭素数１〜３の範囲にある１種又は２種以上のアルコール及び水を混合して調製される。前述したように、このフッ素系化合物は形成した膜に親水撥油性を付与するために用いられ、ポリアクリル酸は上記液組成物で膜を形成するための造膜剤として用いられる。アルコールと水はフッ素系化合物及びポリアクリル酸をそれぞれ溶液化するために用いられる。
【００２１】
上記液組成物におけるフッ素系化合物とポリアクリル酸とアルコールと水との混合時の割合は、質量比で（０．００１〜０．１）：（０．１〜４）：（２５〜５５）：（４０〜７５）であって、好ましくは（０．００３〜０．０５）：（０．２〜３）：（３０〜５３）：（４３〜６９）である。本実施形態の特徴ある点は、フッ素系化合物の比率０．００１〜０．１は、特許文献１記載のフッ素系化合物の０．１〜１０質量％より少なくし、少なくした分だけ造膜剤であるポリアクリル酸を０．１〜４の比率で含有したことにある。これにより、特許文献１記載のフッ素系化合物と異なり、本実施形態では、フッ素含有官能基成分に窒素を含有しない上記式（１）又は式（２）に示される酸素原子を中心にペルフルオロ基が動きやすいエーテル構造を有するフッ素系化合物を用いるため、僅かなポリアクリル酸の比率で、液組成物の粘度はそれほど低下せず、成膜性を悪化させない。
【００２２】
上記液組成物におけるフッ素系化合物の含有量が下限値未満では形成した膜が親水撥油性に劣り防油膜を形成できない。上限値を超えると液組成物を塗布する基材への濡れ性が悪く成膜性が悪くなり、経済的でない。また成膜後にフッ素系化合物が粉状になって剥離し易くなり、膜の外観を悪化させる。また液組成物の安定性が悪化する。フッ素系化合物は、上述したように親水性もあるため、後述する不織布に水を容易に含浸させる役割がある。
【００２３】
上記液組成物におけるポリアクリル酸の含有量が下限値未満では液組成物の粘度が低くなり過ぎ膜を形成しにくく、塗膜が防油性に劣る。上限値を超えると上記液組成物で形成された膜は、膜厚が可視光線の波長程度（１００ｎｍ〜８００ｎｍ）である場合、液組成物を塗布した後の溶媒が揮発する乾燥過程でウエットシートの膜厚が薄い部位から徐々に揮発していくときに、膜に虹色の干渉縞を発生して、膜の外観を悪化させる。
【００２４】
上記液組成物におけるアルコールの含有量が下限値未満ではフッ素系化合物が水に溶解しにくくかつフッ素系化合物が析出し易くなる。上限値を超えるとポリアクリル酸が析出し易くなるとともに、ウエットシートで基材表面に沿って移動したときの塗膜の乾燥速度が速くなり過ぎ、塗膜を均一に形成することができない。アルコールは、水では溶解しないフッ素系化合物を溶解させることを主目的とする。それ以外に、アルコールを不織布に含ませたときには、不織布における雑菌の繁殖を防ぎ、防臭防腐効果がある。
【００２５】
上記液組成物における水の含有量が下限値未満ではポリアクリル酸が析出し易く、上限値を超えるとフッ素系化合物が析出し易くなる。また下限値未満ではアルコール分が多くなり、ウエットシートで液組成物に沿って移動したときの液膜の乾燥速度が速くなり過ぎ、同様に膜を均一に形成することができない。上限値を超えるとアルコール分が少なくなり、フッ素系化合物が溶解しにくくなる。この水としては、蒸留水、イオン交換水のような純水が好ましい。
【００２６】
上記液組成物におけるフッ素系化合物の上記式（１）中のペルフルオロエーテル基としては、より具体的には、下記式（３）〜（７）で示されるペルフルオロエーテル基を挙げることができる。
【００２７】
【化３】
2020146132.tif 000005
【００２８】
【化４】
2020146132.tif 000006
【００２９】
【化５】
2020146132.tif 000007
【００３０】
【化６】
2020146132.tif 000008
【００３１】
【化７】
2020146132.tif 000009
【００３２】
上記液組成物におけるフッ素系化合物の上記式（２）中のペルフルオロエーテル基としては、より具体的には、下記式（８）〜（１１）で示されるペルフルオロエーテル基を挙げることができる。
【００３３】
【化８】
2020146132.tif 000010
【００３４】
【化９】
2020146132.tif 000011
【００３５】
【化１０】
2020146132.tif 000012
【００３６】
【化１１】
2020146132.tif 000013
【００３７】
また、上記式（１）又は式（２）中のＸとしては、下記式（１２）〜（１６）で示される構造を挙げることができる。なお、下記式（１２）はエーテル結合、下記式（１３）はエステル結合、下記式（１４）はアミド結合、下記式（１５）はウレタン結合、下記式（１６）はスルホンアミド結合を含む例を示している。
【００３８】
【化１２】
2020146132.tif 000014
【００３９】
【化１３】
2020146132.tif 000015
【００４０】
【化１４】
2020146132.tif 000016
【００４１】
【化１５】
2020146132.tif 000017
【００４２】
【化１６】
2020146132.tif 000018
【００４３】
ここで、上記式（１２）〜（１６）中、Ｒ2及びＲ3は炭素数が０から１０の炭化水素基、Ｒ4は水素原子または炭素数１から６の炭化水素基である。Ｒ2及びＲ3の炭化水素基の例とは、メチレン基、エチレン基等のアルキレン基が挙げられ、Ｒ4の炭化水素基の例とは、メチル基、エチル基等のアルキル基の他、フェニル基等も挙げられる。
【００４４】
また、上記式（１）又は式（２）中のＹとしては、ベタイン構造のカルボキシベタイン型、スルホベタイン型、アミンオキシド型、フォスフォベタイン型等の親水基が挙げられる。
【００４５】
ここで、上記式（１）及び式（２）で表されるペルフルオロエーテル構造を有するフッ素系化合物の具体例としては、例えば、下記式（１７）〜（２２）で表される構造が挙げられる。
【００４６】
【化１７】
2020146132.tif 000019
【００４７】
【化１８】
2020146132.tif 000020
【００４８】
【化１９】
2020146132.tif 000021
【００４９】
【化２０】
2020146132.tif 000022
【００５０】
【化２１】
2020146132.tif 000023
【００５１】
【化２２】
2020146132.tif 000024
【００５２】
上記液組成物におけるポリアクリル酸は、アクリル酸を単量体の主成分（好ましくはアクリル酸が７０モル％以上、より好ましくは９０モル％以上、最も好ましくは実質的に１００モル％）とする（共）重合体であって、具体的には水溶性ポリアクリル酸が例示される。これらポリアクリル酸はマレイン酸、ｐ−スチレンスルホン酸等の他の単量体と共重合させてもよく、或いは澱粉やポリビニルアルコールなどの他の親水性ポリマーにグラフト重合させてもよい。このポリアクリル酸は、カルボキシル基の中和率が０％の完全酸型ポリアクリル酸であることが好ましく、その重量平均分子量（ＧＰＣ−Ｍｗ）は、ポリスチレンに換算して１,０００〜２５０,０００の範囲が好ましく、５，０００〜１０,０００の範囲がより好ましい。前記ポリアクリル酸は、市販品を使用してももちろん構わない。市販品としては、例えば商品名：アクアリックＨＬ−４１５（(株)日本触媒社製）、アクアリックＡＳ−５８（(株)日本触媒社製）、アクアリックＤＬ−４０（(株)日本触媒社製）等が挙げられる。
【００５３】
上記液組成物における炭素数１〜３の範囲にあるアルコールとしては、例えば、メタノール、エタノール、プロパノール（ｎ−プロパノール、イソプロパノール）が挙げられる。炭素数が４以上のアルコールを用いると、上記フッ素系化合物のアルコールへの溶解性が良好でなくなる。本実施の形態の水としては、イオン交換水、蒸留水などの純水、又は超純水が挙げられる。
【００５４】
また本実施形態の液組成物には防腐剤を含んでもよい。防腐剤としては、パラオキシ安息香酸エステル類、パラオキシ安息香酸エステルのナトリウム塩、安息香酸、安息香酸塩類、デヒドロ酢酸、デヒドロ酢酸塩類、ヒノキチオール、フェノキシエタノール等が挙げられる。
【００５５】
〔液組成物の調製方法〕
本実施形態の液組成物は、ポリアクリル酸の水溶液と水とアルコールを所定量秤量した後、これらを混合して混合液を作り、この混合液にフッ素系化合物を添加し混合して調製する。
【００５６】
〔ウエットシートの構成〕
本実施形態のウエットシートは、シート母材である不織布に上記液組成物を含浸して構成される。このシート母材は３０〜１００ｇ／ｍ2の目付を有し、１〜２００ｃｍ3／ｃｍ2／ｓｅｃの通気度を有する不織布からなる。好ましい目付は、４０〜８０ｇ／ｍ2であり、好ましい通気度は、１０〜１８０ｃｍ3／ｃｍ2／ｓｅｃである。この不織布の目付が３０ｇ／ｍ2未満では強度が不足し、ウエットシートで基材表面に沿って移動したときに、不織布が破れ易くなる。この目付が１００ｇ／ｍ2を超えると、不織布が分厚過ぎ、取扱いにくくなる。不織布の目付は、不織布を１００ｍｍ×１００ｍｍのサイズに裁断し、裁断した不織布の温度２５℃及び湿度５０％における水分平衡状態（以下、単に水分平衡状態という。）の質量を測定し、１ｍ2当りの目付質量に換算して求める。
【００５７】
また不織布の通気度が１ｃｍ3／ｃｍ2／ｓｅｃ未満では、不織布に液組成物を接触させたときに、液組成物が不織布内部に浸透しにくく、所定量の液組成物を含浸しにくい。通気度が２００ｃｍ3／ｃｍ2／ｓｅｃを超えると、液組成物を不織布に所定量含有させた後で、重力で或いはウエットシートを握ったときに液組成物が不織布から滴り落ち易い。不織布の通気度は、不織布を１００ｍｍ×１００ｍｍのサイズに裁断し、裁断した不織布を水分平衡状態にして、ＪＩＳ Ｌ １０９６「一般織物試験方法」の「通気性Ａ法（フラジール形法）」に準拠し、フラジール形試験機を用いて測定する。
【００５８】
またウエットシートに含まれる水分又は水とアルコールを併せた液分は、液垂れを防ぎ、塗工ムラを防止する観点で、水分平衡状態の不織布に対して１．０〜５０ｇ／ｍ2の割合である。不織布が上記範囲の目付と通気度を有しかつ水分又は水とアルコールを併せた液分を上記範囲で含有することにより、ウエットシートにおいて液組成物が不織布から滴り落ちることなく、ウエットシートで基材表面に沿って移動すれば、基材表面に液組成物を均一な厚さの防油膜を形成することができる。また不織布には、不織布の単位面積当り液組成物中のフッ素系化合物を０．１〜５．０ｇ／ｍ2の割合で各成分が所定の割合で含まれる。これにより液組成物は基材表面に濡れ性良く広がり、かつ形成された塗膜は防油性を発揮する。
【００５９】
また不織布は、ポリプロピレン（ＰＰ）繊維、ポリエチレンテレフタレート（ＰＥＴ）繊維、ナイロン繊維、レーヨン繊維、パルプ繊維及びガラス繊維からなる群より選ばれた１種又は２種以上を混合した繊維から構成されることが好ましい。上記繊維から不織布を構成することで、保液性が良く、また基材表面に円滑に液組成物を塗布することができる。また複数枚の不織布を重ね合わせて縫合し積層体にすれば、液組成物の保液性がより高まり、広い面積を塗布しても、不織布の損傷が少なく耐久性に優れる。
【００６０】
〔ウエットシートの製造方法〕
シート母材である不織布を所定のサイズに裁断する。次いで液組成物を不織布に接触させる。第一の方法は、一枚の不織布又は複数枚を重ね合わせた不織布積層体（以下、単に不織布という。）をパッド又は広口の容器に貯えた上記液組成物中に所定時間浸漬した後、液組成物から引上げ、脱液する。第二の方法は、不織布等に上記液組成物を所定量スプレーノズルから噴霧する。液組成物の液分を水分平衡状態の不織布に対して１．０〜５０ｇ／ｍ2の割合で不織布に含有させる。
【００６１】
また別の方法として、液組成物の液分を水分平衡状態の不織布に対して１．０〜５０ｇ／ｍ2の割合で不織布に含むように、脱液後の不織布又は噴霧後の不織布を上プレスと下プレスの間に挟持した状態で加圧し、含液率を調整する。不織布が不織布積層体である場合、加圧することにより、下層の不織布から上層の不織布まで均一に液分を含浸させることができる。液組成物を不織布に含浸させたウエットシートを直ぐに使用に供しない場合には、水の蒸発とアルコールの揮発を防ぐために、一枚又は複数枚のウエットシートをアルミ蒸着を施した保湿容器又は保湿ケースに収納しておくことが好ましい。
【００６２】
〔防油性塗膜の形成方法〕
防油性塗膜は、上記ウエットシートで基材表面に沿って移動して基材表面に上記液組成物を塗布する。基材としては、防油処理を必要とする金属材、プラスチック材、セラミック材、ガラス材、表面加工した木材、加工紙等が挙げられる。基材表面に塗布した液組成物を塗布後室温で放置して自然乾燥することにより、基材表面に防油性の塗膜を形成する。
【実施例】
【００６３】
次に本発明の実施例を比較例とともに詳しく説明する。
【００６４】
〔実施例１〜７及び比較例１〜６の１３種類のウエットシート用液組成物〕
実施例１〜７及び比較例１〜６のウエットシート用液組成物中のフッ素系化合物、ポリアクリル酸、アルコール及び水の組成割合を表１に示す。実施例１、７及び比較例１〜４、６では、上述した式（１７）で表されるフッ素系化合物を、実施例２では、上述した式（１８）で表されるフッ素系化合物を、実施例３では、上述した式（１９）で表されるフッ素系化合物を、実施例４では、上述した式（２０）で表されるフッ素系化合物を、実施例５では、上述した式（２１）で表されるフッ素系化合物を、実施例６では、上述した式（２２）で表されるフッ素系化合物を、それぞれ用いた。比較例５では、特許文献１に示される下記の式（２３）で表される含窒素フッ素系化合物を用いた。表１において、「混合アルコール」はエタノール８５質量％、１−プロパノール１０質量％、２−プロパノール５質量％の工業用アルコールである。
【００６５】
【化２３】
2020146132.tif 000025
【００６６】
【表１】
2020146132.tif 000026
【００６７】
＜実施例１＞
固形分４５質量％のポリアクリル酸（(株)日本触媒社製、商品名：アクアリックＨＬ−４１５、重量平均分子量１０，０００、ｐＨ２）の水溶液０．１１ｇ（固形分ポリアクリル酸０．０５ｇ）と、蒸留水４．８５ｇと、エタノール５．０ｇとを秤量し、これらを十分に混合した後、この混合液に上述した式（１７）で表されるフッ素系化合物を０．０４ｇ添加し混合して、液組成物を調製した。
【００６８】
＜実施例２〜７及び比較例１〜６＞
表１に示すようにフッ素系化合物の種類と添加量を変え、ポリアクリル酸の種類と添加量を変え、アルコールの種類と添加量を変え、水の添加量を変えた以外、実施例１と同様にして、実施例２〜７及び比較例１〜６の各ウエットシート用の液組成物を調製した。比較例５では、ポリアクリル酸を添加しなかった。
【００６９】
〔試験例１〜１１及び比較試験例１〜９の２０種類のウエットシート〕
試験例１〜１１及び比較試験例１〜９の２０種類のウエットシートを構成する液組成物、母材シートである不織布及び不織布に液組成物を含浸した後の処理の詳細を表２に示す。
【００７０】
【表２】
2020146132.tif 000027
【００７１】
＜試験例１＞
試験例１のウエットシートでは、先ず１００ｍｍ×１００ｍｍに裁断した目付６０ｇ／ｍ２、厚さ０．３ｍｍ、通気度１５０ｃｍ3／ｃｍ2／ｓｅｃのＰＥＴ繊維とパルプ繊維を混合した不織布（水分含有率：０．１％未満）を用意した。実施例１の液組成物をパッドに貯え、そこに前記不織布を３０秒間浸漬した。次いでパッドから不織布を引き上げ、吊り下げて脱液して、目的物を得た。不織布の液含侵前の質量と液含侵後の不織布の質量差から液組成物の液分含有量を算出したところ、４０ｇ／ｍ2であったため、液組成より、フッ素系化合物の含有量を算出したところ８．００ｍｇ／ｍ2であった。
【００７２】
＜試験例２〜１１及び比較試実施例１〜９＞
試験例２〜１１及び比較試実施例１〜９のウエットシートでは、表２に示す目付と通気度と材質を有する母材シートをそれぞれ用意した。表２に示すように、実施例１〜７及び比較例１〜６の液組成物を実施例１と同一のパッドに貯え、そこに前記不織布を３０秒間浸漬した。次いでパッドから不織布を引き上げて、目的物を得た。表２に液分含有量とフッ素系化合物量の結果を示した。
【００７３】
＜比較試験及び評価＞
試験例１〜１１及び比較試験例１〜９の２０種類のウエットシートを手に持って、厚さ１ｍｍ、たて１５０ｍｍ、よこ７０ｍｍのＳＵＳ３０４基板を垂直に立てた状態にしてから、ＳＵＳ３０４基板の表面全体に沿って移動し、温度２５℃で乾燥して基板表面に塗膜を形成した。上記２０種類の塗膜の外観と塗膜形成直後の塗膜表面の防油性を調べた。また調理の際に発生する油蒸気を導くレンジフードに沿って移動した後の油の付着量とその油汚れを水を含ませた布で払拭したときの清掃性について調べた。これらの結果を表３に示す。
【００７４】
【表３】
2020146132.tif 000028
【００７５】
(1) 塗膜の外観（ＳＵＳ３０４基板）
得られた塗膜を目視により、塗膜に筋が発生しているか否か、また塗膜全体にわたって虹色の干渉縞が発生しているか否か、更に塗膜に粉吹きがあるか否かを調べた。塗膜に筋、干渉縞及び粉吹きが発生していないものは「優秀」とし、塗膜に筋、干渉縞又は粉吹きのいずれかがごく一部に発生している場合を「良好」とし、塗膜に筋、干渉縞又は粉吹きのいずれかがまだらに発生しているものを「やや不良」とし、塗膜に筋、干渉縞又は粉吹きのいずれかが全面的に発生しているものを「不良」とした。
【００７６】
(2) 塗膜表面の水濡れ性（水接触角）
協和界面科学製ドロップマスターDM-700を用いて、シリンジに２２℃±１℃のイオン交換水を準備し、シリンジの針の先端から２μＬの液滴を飛び出した状態にする。次いで評価するＳＵＳ３０４基板上の塗膜をこの液滴に近づけて塗膜に液滴を付着させる。この付着した水の接触角を測定した。静止状態で水が膜表面に触れた１秒後の接触角をθ／２法により解析した値を水の接触角とし、塗膜表面の水濡れ性（親水性）を評価した。
【００７７】
(3) 塗膜表面の撥油性（ＨＤ接触角）
協和界面科学製ドロップマスターDM-700を用いて、シリンジに２２℃±１℃のｎ−ヘキサデカン（以下、油という。）を準備し、シリンジの針の先端から２μＬの液滴を飛び出した状態にする。次いで評価するＳＵＳ３０４基板上の塗膜をこの液滴に近づけて塗膜に液滴を付着させる。この付着した油の接触角を測定した。静止状態で油が塗膜表面に触れた１秒後の接触角をθ／２法により解析した値を油の接触角とし、塗膜表面の撥油性を評価した。
【００７８】
(4) 油汚れの状況
２０種類のウエットシートを手に持って、厨房の清浄なレンジフード内面に沿って移動し、室温で自然乾燥し、防油性の塗膜を形成した。なお、比較のために、一部分を塗布しない箇所にした。レンジフードの下方で毎日０．５時間油蒸気を発生させ、３０日経過後のレンジフード内面における油の付着状況を目視で調べた。未塗布箇所と比較し、明らかに油付着量が少ない場合を「極少量」とした。塗膜にべとつき感がある場合を「少量」とした。塗膜に明らかにべとつきがある場合を「多量」とした。油が付着している箇所と付着していない箇所がまだらの状態で一部にべとつきがある場合を「一部箇所多量」とした。
【００７９】
(5) 油汚れの清掃性
上記(4)で、３０日経過後のレンジフード内面に付着した油汚れを水を含ませた布で払拭したときに、その油汚れが落ちるか否かの清掃性を調べた。水を含ませた布で払拭したときに、油汚れ試験前と同程度の清浄度を有する場合を「良好」と判定し、清掃後も油のべとつき感がある場合を「やや不良」とし、明らかにべとつきがある場合を「不良」とした。
【００８０】
表３から明らかなように、比較試験例１では、接触角は良好な値を示したが、ポリアクリル酸の割合が５質量％と多過ぎた比較例１の液組成物を用いたため、塗膜に干渉縞を発生して、塗膜の外観が不良であった。また比較試験例２では、接触角はやや良好な値を示したが、ポリアクリル酸の割合が０．０５質量％と少な過ぎた比較例２の液組成物を用いたため、塗膜が防油性に劣り、水拭きで油汚れが若干残り、清掃性がやや不良であった。
【００８１】
比較試験例３では、接触角は良好な値を示したが、フッ素系化合物の割合が０．１１質量％と多過ぎた比較例３の液組成物を用いたため、液組成物の成膜性が悪く、塗膜に粉吹きが発生し、塗膜の外観が不良であった。比較試験例４では、フッ素系化合物の割合が０．０００５質量％と少な過ぎた比較例４の液組成物を用いたため、接触角の値が悪く、形成した膜が親水撥油性に劣り防油膜を形成できず、水拭きで油汚れが多量に残り、清掃性が不良であった。
【００８２】
比較試験例５では、フッ素系化合物がペルフルオロアミン構造のフッ素含有官能基成分を含む含窒素フッ素系化合物であって、フッ素系化合物が１質量％含まれるもののポリアクリル酸を含有しない液組成物を用いたため、接触角の値が悪く、膜が親水撥油性に劣り防油膜を形成できず、水拭きで油汚れが多量に残り、清掃性が不良であった。
【００８３】
比較試験例６では、接触角は良好な値を示したが、アルコールの割合が２０質量％と少な過ぎかつ水の割合が７９．４８質量％と多過ぎた比較例６の液組成物を用いたため、フッ素系化合物が水に溶解しにくく塗膜に粉吹きが発生し、塗膜の外観が不良であった。清掃性はやや不良であった。
【００８４】
比較試験例７では、接触角は良好な値を示したが、不織布の目付が２０ｇ／ｍ2と小さ過ぎ、通気度が３００ｃｍ3／ｃｍ2／ｓｅｃと高過ぎたため、ウエットシートを基板表面に沿って移動させたときに、ウエットシートが破れたうえ、塗膜がまだら状に形成された。塗膜の外観が不良であり、清掃性はやや不良であった。
【００８５】
比較試験例８では、接触角は良好な値を示したが、不織布の液分の含有量が７０ｇ／ｍ2と多過ぎたため、液組成物が不織布から滴り落ちて、ＳＵＳ３０４基板表面に液組成物を均一な厚さの防油膜を形成できなかった。この結果、実用に適さず、塗膜の外観が不良であり、清掃性はやや不良であった。
【００８６】
比較試験例９では、接触角は良好な値を示したが、不織布の目付が１５０ｇ／ｍ2と大き過ぎ、通気度が０．５ｃｍ3／ｃｍ2／ｓｅｃと低過ぎたため、不織布が分厚く硬かったので、基板との接触が悪かった。この結果、塗膜の外観がやや不良であり、塗膜がまだら状に形成された。清掃性はやや不良であった。
【００８７】
これに対して、試験例１〜１１では、ウエットシートが、本発明第１の観点に示されるフッ素系化合物の親水撥油剤と、ポリアクリル酸の造膜剤と、溶媒とを所定の割合で含んだ液組成物をシート母材に含浸しており、かつ不織布の目付量、通気度、フッ素化合物量、液含有量が本発明第１の観点のウエットシートの要件を満たしているため、ＳＵＳ３０４基板にて、良好な結果が得られた。また３０日経過後のレンジフードでの試験にて、油付着量が未塗布箇所と比較して極めて少なく、清掃性も良好であった。更に本発明のフッ素化合物は、親水性もあるため、水となじみやすく、水を含んだ布で簡単に油汚れを除去することができた。
【産業上の利用可能性】
【００８８】
本発明のウエットシート用液組成物を含浸したウエットシートは、機械油を使用する工場、油が飛散する厨房、油蒸気が立ちこめるレンジフード等において、油汚れを防止する分野並びに油汚れした箇所を清浄にする分野で用いられる。